(57)【特許請求の範囲】
【請求項１】
樹脂性フィルム、樹脂性フィルムの少なくとも片面に設けられた粘着剤層、粘着剤層の少なくとも一部表面に設けられたパッド材を有する救急絆創膏用粘着フィルムにおいて、樹脂性フィルムが、熱可塑性エラストマーによって作製されたものであり、且つ吸放湿性微粒子を５〜５０重量％含有する透湿性フィルムであること、及び吸放湿性微粒子が、カルボン酸金属塩基、スルホン酸金属塩基、及び水酸基からなる群から選択される少なくとも一種の官能基を有する有機系吸放湿性重合体微粒子であることを特徴とする救急絆創膏用粘着フィルム。
【請求項２】
吸放湿性微粒子が粘着剤層にも含有されていることを特徴とする請求項１に記載の救急絆創膏用粘着フィルム。
【請求項３】
熱可塑性エラストマーが、ポリウレタン系エラストマー、ポリエステル系エラストマー、及びポリアミド系エラストマーからなる群から選択されることを特徴とする請求項１又は２に記載の救急絆創膏用粘着フィルム。
【請求項４】
吸放湿性微粒子の２０℃×９５％ＲＨ条件下での吸湿率が４０〜１４０％であることを特徴とする請求項１〜３のいずれかに記載の救急絆創膏用粘着フィルム。
【請求項５】
粘着剤層における吸放湿性微粒子の含有率が５〜５０重量％であることを特徴とする請求項２〜４のいずれかに記載の救急絆創膏用粘着フィルム。
【請求項６】
請求項１〜５のいずれかに記載の救急絆創膏用粘着フィルムを用いた救急絆創膏。
【発明の詳細な説明】
【技術分野】
【０００１】
本発明は、救急絆創膏用粘着フィルムおよびそれを用いた救急絆創膏に関する。さらに詳しくは、本発明は、透湿性と防水性を兼ね備えた、皮膚のムレのない救急絆創膏用粘着フィルムおよびそれを用いた救急絆創膏に関する。
【背景技術】
【０００２】
従来、指などの小さな傷や、肘、膝などのすり傷の保護材として救急絆創膏が、医療機関や一般家庭の必需品として広く普及している。救急絆創膏は、従来から、粘着剤層を有するフィルムの中央にガーゼや不織布などのパッド材を粘着したものが用いられている。
【０００３】
しかしながら、従来の絆創膏は、ポリ塩化ビニル、ポリプロピレン、ポリエチレン等のフィルムが用いられているため、皮膚に貼付したときに皮膚呼吸を妨げてムレを生じる問題があった。そのため、例えば、フィルムに多数の小孔を設ける方法、フィルムを薄くする方法などの通気性を向上する改良がなされてきたが、パッド材の防水性が十分でなかったり、患部への貼付が容易でなかったりする問題を生じていた。
【０００４】
一方、粘着剤層の通気性を改善する方法が検討され、例えば特許文献１では、通気性向上剤として高吸水性ポリマ−を分散させたアクリル系粘着剤層を設けた絆創膏が提案されている。しかし、特許文献１の絆創膏は、粘着剤層の通気性向上剤により皮膚のムレはやや改善するにすぎず、皮膚のムレの問題は根本的に解決できるものではなかった。したがって、従来の救急絆創膏では、パッド材への防水性を保持しながら皮膚のムレを十分に防止したものは得られていないのが現状である。
【先行技術文献】
【特許文献】
【０００５】
【特許文献１】特開平８−３３６７３号公報
【発明の概要】
【発明が解決しようとする課題】
【０００６】
本発明は、上記の従来技術の現状に鑑みなされたものであり、その目的は、樹脂性フィルムと粘着剤層とパッド材を積層した構成を有する救急絆創膏用フィルムにおいて、パッド材への防水性を保持しながら皮膚のムレを十分に改善したものを提供することにある。
【課題を解決するための手段】
【０００７】
本発明者は、上記目的を達成するためにパッド材の防水性と皮膚のムレを改善する通気性を併せ持つ救急絆創膏用粘着フィルムについて鋭意検討した結果、構成材料の樹脂性フィルムを熱可塑性エラストマーによって作製し、これに吸放湿性微粒子を含有させることにより、本発明の目的を達成できることを見出し、本発明の完成に至った。
【０００８】
即ち、本発明は、以下の（１）〜（７）の構成を有するものである。
（１）樹脂性フィルム、樹脂性フィルムの少なくとも片面に設けられた粘着剤層、粘着剤層の少なくとも一部表面に設けられたパッド材を有する救急絆創膏用粘着フィルムにおいて、樹脂性フィルムが、熱可塑性エラストマーによって作製されたものであり、且つ吸放湿性微粒子を５〜５０重量％含有する透湿性フィルムであることを特徴とする救急絆創膏用粘着フィルム。
（２）吸放湿性微粒子が粘着剤層にも含有されていることを特徴とする（１）に記載の救急絆創膏用粘着フィルム。
（３）熱可塑性エラストマーが、ポリウレタン系エラストマー、ポリエステル系エラストマー、及びポリアミド系エラストマーからなる群から選択されることを特徴とする（１）又は（２）に記載の救急絆創膏用粘着フィルム。
（４）吸放湿性微粒子の２０℃×９５％ＲＨ条件下での吸湿率が４０〜１４０％であることを特徴とする（１）〜（３）のいずれかに記載の救急絆創膏用粘着フィルム。
（５）吸放湿性微粒子が、カルボン酸金属塩基、スルホン酸金属塩基、及び水酸基からなる群から選択される少なくとも一種の官能基を有する有機系吸放湿性微粒子であることを特徴とする（１）〜（４）のいずれかに記載の救急絆創膏用粘着フィルム。
（６）粘着剤層における吸放湿性微粒子の含有率が５〜５０重量％であることを特徴とする（２）〜（５）のいずれかに記載の救急絆創膏用粘着フィルム。
（７）（１）〜（６）のいずれかに記載の救急絆創膏用粘着フィルムを用いた救急絆創膏。
【発明の効果】
【０００９】
本発明の救急絆創膏用粘着フィルムは、構成材料の樹脂性フィルムが熱可塑性エラストマーから作られているため、防水性及び伸縮性に優れるとともに、樹脂性フィルムが吸放湿性微粒子を含有しているため、高い多孔性を有し、結果として通気性に優れ、貼着後に皮膚のムレを生じにくい効果を有する。
【発明を実施するための形態】
【００１０】
本発明の救急絆創膏用粘着フィルムは、樹脂性フィルムの片面に粘着剤層を設け、さらにこの粘着剤層面の中央に不織布のパッド材を積層した構成を有するものであり、この構成自体は従来公知である。本発明の救急絆創膏用粘着フィルムは、この構成において樹脂性フィルムを熱可塑性エラストマーによって作製されたものとし、さらにこの樹脂性フィルムに吸放湿性微粒子を含有させたことを特徴とする。
【００１１】
本発明の救急絆創膏用粘着フィルムに使用される樹脂性フィルムを構成する熱可塑性エラストマーは、ポリウレタン系エラストマー、ポリエステル系エラストマー、ポリアミド系エラストマーなどから選択されることが好ましい。これらのエラストマーは、フィルムに成形したときに防水性及び伸縮性に優れる効果を有する。熱可塑性エラストマーのフィルムへの成形方法は、押出成形、ブロー成形、延伸などの従来公知の方法によって行なうことができる。樹脂性フィルムの厚さは、１５〜３００μｍが好ましく、３０〜８０μｍがさらに好ましい。
【００１２】
本発明の救急絆創膏用粘着フィルムに使用される粘着剤としては、人間の皮膚に対して低刺激性で感圧粘着性を有する従来公知のものを採用すればよく、例えばポリウレタン系粘着剤、シリコン系粘着剤、アクリル系粘着剤、ゴム系粘着剤、スチレン−イソプレン−スチレン型ブロック共重合体粘着剤などが使用可能である。粘着剤は、樹脂性フィルムの片面に設けられるが、フィルムの通気性を確保するために全面ではなく部分的にパターンコーティングされることが好ましい。
【００１３】
本発明の救急絆創膏用粘着フィルムに使用されるパッド材としては、通気性及び伸縮性を有する従来公知のものを採用すればよく、例えば不織布、織物、編み物、又はこれらの混合物であることができる。その中でもレーヨン不織布や綿ガーゼが好ましく、特にレーヨン不織布が好ましい。パッド材の目付は、３０〜１００ｇ／ｍ２が好ましく、厚さは、５０〜５００μｍが好ましい。
【００１４】
本発明で使用される樹脂性フィルムに含有される吸放湿性微粒子としては、吸放湿性の高さの点でカルボン酸金属塩基、スルホン酸金属塩基、及び水酸基からなる群から選択される少なくとも一種の官能基を有する有機系吸放湿性微粒子であることが好ましい。吸放湿性微粒子の２０℃×９５％ＲＨ条件下での吸湿率は４０〜１４０％であることが好ましい。また、吸放湿性微粒子の２０℃×６５％ＲＨ条件下での吸湿率は２０〜１００％であることが好ましい。吸放湿性微粒子の平均粒子径は０．１〜１００μｍであることが好ましい。樹脂性フィルム中の吸放湿性微粒子は、水分を吸収すると膨張した後、その水分が蒸発することによって樹脂性フィルムに多数の通気孔を形成し、これが皮膚への貼着時のムレの抑制効果を持つ。樹脂性フィルムにおける吸放湿性微粒子の含有率は、５〜５０重量％であり、好ましくは１０〜４０重量％である。吸放湿性微粒子は、樹脂性フィルムに加えて粘着剤層にも含有させると粘着剤層が存在する部分にも同様の効果を期待できる。この場合の粘着剤層における吸放湿性微粒子の含有率は、好ましくは５〜５０重量％、より好ましくは１０〜４０重量％である。
【００１５】
本発明の樹脂性フィルムは、貫通孔を有しないフィルムである。樹脂性フィルムは、吸放湿性微粒子を特定量含有することで透湿性を有し、貫通孔を設ける必要がない。又、本発明の樹脂性フィルムは、貫通孔を設ける必要がないので、防水性も確保できる優れた特性を有する。樹脂性フィルムの透湿性としては、１１００〜２４００ｇ／ｍ２・２４ｈｒの範囲が好ましい。
【００１６】
本発明の救急絆創膏用粘着フィルムは、従来公知の方法によって様々な形態の救急絆創膏に形成することができる。例えば、まず吸放湿性微粒子を熱可塑性エラストマーに添加したものを混練して、ポリマーアロイチップを得た後、これを２軸押出延伸機でフィルム化し、このフィルムの片面に粘着剤（必要により吸放湿性微粒子を添加）をコーティングすることによって、救急絆創膏用粘着フィルムを得ることができる。この救急絆創膏用粘着フィルムの粘着剤面に所定の大きさの不織布のパッド材を積層し、全体を整形することにより救急絆創膏を作成することができる。また、必要によりパッド材及び粘着剤面に離型紙を積層することができる。
【実施例】
【００１７】
本発明の救急絆創膏用粘着フィルムの効果を実施例によって具体的に示すが、本発明はこれらに限定されるものではない。
【００１８】
（１）防水性
室内環境下における試料表面に水０．１ｍｌを２ｃｍの高さから落とし、水を落としてから、水が試料中に完全に浸透するまでの時間（秒）を測定した。この時間が長いほど防水性が高い。
【００１９】
（２）透湿度
ＪＩＳ−Ｌ１０９９に準拠して、塩化カルシウムを使用し、カップ法により透湿度（ｇ／ｍ２・２４ｈｒ）を測定した。
【００２０】
有機系吸放湿性微粒子Ａの製造
アクリロニトリル４５０重量部、アクリル酸メチル４０重量部、ｐ−スチレンスルホン酸ソーダ１６重量部、及び水１１８重量部をオートクレーブに仕込み、重合開始剤としてジーｔｅｒ−ブチルパーオキサイドを単量体全量に対して０．５重量％添加した後、密閉し、次いで攪拌下において１５０℃の温度にて２０分間重合させた。反応終了後、攪拌を継続しながら約９０℃まで冷却し、平均粒子径２μｍ（光散乱光度計で測定）の原料微粒子の水分散体を得た。この水分散体に浴中濃度が３５重量％になるようにヒドラジンを加え、１０２℃で２．５時間架橋処理を行い、続いて浴中濃度が１０重量％となるようにＮａＯＨを加え、１０２℃で６０時間の加水分解処理を行った後、流水中で透析、脱塩、乾燥し、有機系吸放湿性微粒子Ａを得た。有機系吸放湿性微粒子Ａの窒素増加量は３．３重量％、塩型カルボキシル基濃度は８．３ｍｍｏｌ／ｇ、２０℃×６５％ＲＨ条件下での吸湿率は６２％、２０℃×９５％ＲＨ条件下での吸湿率は１３２％で、平均粒子径は２μｍであった。
【００２１】
有機系吸放湿性微粒子Ｂの製造
アクリロニトリル３５０重量部、ジビニルベンゼン１５０重量部、ｐ−スチレンスルホン酸ソーダ１６重量部、及び水１１８重量部をオートクレーブに仕込み、重合開始剤としてジーｔｅｒ−ブチルパーオキサイドを単量体全量に対して０．５重量％添加した後、密閉し、次いで攪拌下において１５０℃の温度にて２０分間重合させた。反応終了後、攪拌を継続しながら約９０℃まで冷却し、平均粒子径１６μｍ（光散乱光度計で測定）の原料微粒子の水分散体を得た。この水分散体に浴中濃度が３５重量％になるようにヒドラジンを加え、１０２℃で２．５時間架橋処理を行い、続いて浴中濃度が１０重量％となるようにＮａＯＨを加え、１０２℃で５時間の加水分解処理を行った後、流水中で透析、脱塩、乾燥し、有機系吸放湿性微粒子Ｂを得た。有機系吸放湿性微粒子Ｂの窒素増加量は３．３重量％、塩型カルボキシル基濃度は３．２ｍｍｏｌ／ｇ、２０℃×６５％ＲＨ条件下での吸湿率は３２％、２０℃×９５％ＲＨ条件下での吸湿率は５３％で、平均粒子径は１８μｍであった。
【００２２】
実施例１〜６、比較例１〜４
上記のようにして得られた有機系吸放湿性微粒子を表１に示す量で熱可塑性ポリウレタン（クラレ社製、「クラミロンＵ」）または熱可塑性ポリウレタン（大日精化社製、「レザミン」）に添加し、２軸押出混練機で混練した。この混練で得られたポリマーアロイチップを２軸押出延伸機（Ｔダイのギャップの長さ１２０ｍｍ、間隙の幅１ｍｍ）でフィルム加工した。押出機のシリンダー温度を、１５０〜２２０℃の間となるように樹脂の種類に応じて適宜調整した。この後、所定の厚みに押し出した直後に冷却ロールを通し、次の熱延伸ロールを通過させる際２〜８ｍ／分の回転速度範囲内で２つの延伸ロール回転比を適宜調整することで、フィルムの厚みが５０μｍのものを得た。そして、再度冷却ロールを通過させてからロール状に巻き取った。その後、有機系吸放湿性微粒子を表１に示す量でアクリル系粘着剤に添加したものを該フィルムの片面に５０μｍ膜厚でコーティング処理し、さらに粘着剤面に７０ｇ／ｍ２、厚さ１００μｍのレーヨン不織布を積層することによって各救急絆創膏用粘着フィルムを得た。
【００２３】
実施例１〜６、比較例１〜４の救急絆創膏用粘着フィルムの詳細と評価結果を表１に示す。
【００２４】
【表１】
0006417823.tif 000002
【００２５】
表１の結果から明らかなように、実施例１〜６の救急絆創膏用粘着フィルムは、透湿度と防水性がともに高いレベルを達成しているのに対して、比較例１〜２，４は透湿度に劣り、比較例３は防水性に劣る問題があった。
【産業上の利用可能性】
【００２６】
本発明の救急絆創膏用粘着フィルムによれば、防水性と透湿性の両方を高度に達成しているので、これを使用した救急絆創膏は、水分や細菌の侵入を防止しながら、皮膚呼吸を妨げず、皮膚のムレなどの皮膚刺激を効果的に抑制することができる。